(57)【特許請求の範囲】
【請求項１】
少なくとも１つの半導体ナノワイヤ（２）を含むオプトエレクトロニクス半導体デバイスであって、
前記ナノワイヤ（２）は、ナノワイヤコア（３）と、前記ナノワイヤコア（３）の少なくとも一部の周囲に配置されたシェル層（４）とを含み、
前記ナノワイヤコア（３）と前記シェル層（４）とは、作動中にキャリヤを再結合するための活性領域（７）を提供するｐｎ接合またはｐｉｎ接合を形成し、
前記活性領域（７）は、光を生成するためのキャリヤを再結合する中心として機能するように構成されるStranski-Krastanov量子ドットであるＩｎｘＧａ１−ｘＮ量子ドット（１０）を含み、
前記オプトエレクトロニクス半導体デバイスは、発光ダイオードである
ことを特徴とするオプトエレクトロニクス半導体デバイス。
【請求項２】
前記量子ドット（１０）は、前記ナノワイヤ（２）に沿って、または、前記ナノワイヤ（２）の円周方向に、または、前記ナノワイヤ（２）に沿ってかつ前記ナノワイヤ（２）の円周方向に、均一に分布していることを特徴とする請求項１に記載のオプトエレクトロニクス半導体デバイス。
【請求項３】
前記量子ドット（１０）は、均一な大きさに作られていることを特徴とする請求項１または請求項２に記載のオプトエレクトロニクス半導体デバイス。
【請求項４】
前活性領域（７）は量子ドット（１０）を含む複数の中間シェル層（５）を含むことを特徴とする請求項１乃至請求項２のうちのいずれか１項に記載のオプトエレクトロニクス半導体デバイス。
【請求項５】
各中間シェル層は、異なる波長の光を生成するための、キャリヤを再結合する中心として機能するように構成された量子ドット（１０）を含むことを特徴とする請求項４に記載のオプトエレクトロニクス半導体デバイス。
【請求項６】
前記量子ドット（１０）の少なくとも一部は、前記シェル層（４）中に埋め込まれていることを特徴とする請求項１乃至請求項５のうちのいずれか１項に記載のオプトエレクトロニクス半導体デバイス。
【請求項７】
前記ナノワイヤ（２）は、前記ナノワイヤコア（３）と前記シェル層（４）との間に中間シェル層（５）を含み、前記量子ドット（１０）の少なくとも一部は、前記中間シェル層（５）に埋め込まれていることを特徴とする請求項１乃至請求項６のうちのいずれか１項に記載のオプトエレクトロニクス半導体デバイス。
【請求項８】
前記量子ドット（１０）の少なくとも一部は、ナノワイヤコア（３）の周囲表面上に配置されていることを特徴とする請求項６または請求項７に記載のオプトエレクトロニクス半導体デバイス。
【請求項９】
前記ナノワイヤ（２）は、窒化物ベースのＩＩＩ−Ｖ族半導体物質を含むことを特徴とする請求項１に記載のオプトエレクトロニクス半導体デバイス。
【請求項１０】
前記窒化物ベースＩＩＩ−Ｖ族半導体物質は、Ｇａ、Ｉｎ、ＡｌおよびＢのうちの少なくとも１つを含むことを特徴とする請求項９に記載のオプトエレクトロニクス半導体デバイス。
【請求項１１】
前記生成された光が５００ｎｍと１５００ｎｍの間の波長を持つように構成されていることを特徴とする請求項１に記載のオプトエレクトロニクス半導体デバイス。
【発明の詳細な説明】
【技術分野】
【０００１】
本発明は、発光ダイオードや光電デバイスなどのオプトエレクトロニクス（光電子工学）半導体デバイスにおける自己形成される量子ドット、特に、Stranski−Krastanovドットの使用に関する。
【背景技術】
【０００２】
自己形成される量子ドット、またはStranski−Krastanovドットは、以下の本明細書で互換性を持ってＳＫ（Ｓ−Ｋ）ドットまたは単に量子ドットと呼ばれ、半導体デバイスで効率的な一次元量子井戸として使用される。そのような量子ドットは、ＩｎＡｓ/ＧａＡｓ、ＩｎＡｓ/ＩｎＰ、ＩｎＰ/ＧａＡｓ、ＩｎＧａＮ/ＧａＮ、ＩｎＮ/ＧａＮ、ＧａＮ/ＡｌＧａＮなどの多数の半導体物質システムで平らな表面かまたはエッジに沿って成長されて実現した。
【０００３】
半導体の量子ドットは、半導体層に対して格子不整合の基板上に半導体層のエピタキシャル成長の間に形成することができる。この成長プロセスでは、量子ドットの生成は、結晶歪と関連付けられるエネルギーを最小にすることによって促進される。形成されるドットの大きさは、取り込まれる結晶歪と共にドットファセットの表面エネルギーや、量子ドットと基板の間の界面などの基本パラメータによって決定される。多くの応用では、大きさにおけるわずかな変化が、価電子帯および伝導帯のエネルギー状態の相対位置を変動させるので、均一な大きさの分布が重要である。いくつかの成長技術では、成長条件を制御することによりかなり均一な大きさの粒度分布を保持しながら、ドットの大きさを限定された範囲で変えることができる。しかしながら、多くの応用に対して、量子ドットの大きさは変動しすぎる。
【発明の概要】
【発明が解決しようとする課題】
【０００４】
量子ドットの効果は、例えば、発光ダイオード（ＬＥＤ）、トランジスタ、太陽電池などで利用されるかもしれない。例えば、量子ドットは、発光ダイオードデバイスから放出される光の色を調整するのに使用され得る。一般に、量子ドットが大きくなると赤い光（長波長）を生成し、量子ドットが小さくなると青い光（短波長）を生成する。少し歪んだ量子ドットは、赤い光を生成し、大きく歪んだ量子ドットは、青い光を生成する。その結果、もしも高い歪みレベルを与える大きい格子不整合があると、ある波長の放出光を得ることは難しい。また、波長は、ドットの組成の変化によって変更され得る。したがって、量子ドットの効果は、量子ドットの大きさ、量子ドットの組成、および歪みに依存する。
【０００５】
特に、発光ダイオードへの応用に対して特別に興味があるＧａＮなどの窒化物ベースのＩＩＩ−Ｖ族物質のＩＩＩ族−窒化物（ＩＩＩ−Ｎ）半導体の量子ドットを十分に均一な大きさの分布を保持しながら成長させることは、達成することの難しいことが示された。異なるキャリヤー混合ガスを利用して円柱状の３つの物質の拡散距離と脱着条件を調整する研究は、均一な大きさの量子ドットを生成するのに不十分であることを示した。このことは、量子ドットの局所的な成長条件の変動を引き起こすものは基板表面の品質であることを示している。このことは、例えば、基板表面の原料物質の均一な動力学的な条件を妨害する低品質基板の高い欠陥密度と表面粗さによるものであるということができる。そのような局所的な変動は、大きさの均一性を低下させるばかりでなく、３成分および４成分の量子ドットの組成の均一性を低下させて、個々のドットの大きさと組成の変動により、個々のドットの歪条件は異なるであろう。
【０００６】
ＧａＮなどの窒化物ベースのＩＩＩ−Ｖ族物質は発光ダイオードの応用に対して特別に興味あるが、適合する基板が無いので高い欠陥密度を有する。ＧａＮベースのデバイスに対して、ＳｉＣ、Ａｌ2Ｏ3、およびＳｉは、最も一般的に使用されている。これらの物質は、ＧａＮに対して格子不整合であり、ＧａＮ中に高い欠陥密度を引き起こす。また、これらの物質は、ＧａＮに対して高い熱膨張のミスマッチにも苦しんでいる。さらに、ＳｉＣとＡｌ2Ｏ3は、高価でありかつ大きいウェハーサイズは市販されていない。
【課題を解決するための手段】
【０００７】
発明の概要
上記に関して、本発明の目的は、半導体物質中で均一な空間分布を持つ均一な大きさで作られたドットを提供することである。この本発明の目的は、添付の特許請求の範囲のオプトエレクトロニクス半導体デバイスによって達成される。
【０００８】
本オプトエレクトロニクス半導体デバイスは、少なくとも１つの半導体ナノワイヤを含み、ナノワイヤは、少なくとも１つのナノワイヤコアと、前記ナノワイヤコアの少なくとも一部の周囲に配置されるシェル層とを含む。好ましくは、ナノワイヤは、基板から突き出ている。前記ナノワイヤコアと前記シェル層とは、作動中にキャリヤを生成するまたはキャリヤを再結合するために活性領域を提供するｐｎ接合またはｐｉｎ接合を形成する。量子ドットは、キャリヤを再結合する中心またはキャリヤを生成する中心として機能するように、活性領域に対応するナノワイヤ領域に配置される。量子ドットとシェル層の形成のためのテンプレートとしてナノワイヤコアを使用することによって、均一の大きさで均一な分布の量子ドットを得ることができる。
【０００９】
本発明の第１の態様によると、オプトエレクトロニクス半導体デバイスは、発光ダイオード（ＬＥＤ）であり、活性領域は、光を生成するためのキャリヤを再結合する中心として機能するように構成された量子ドットを含む。好ましくは、発光ダイオードのナノワイヤは窒化物ベースのＩＩＩ−Ｖ族半導体物質を含む。
【００１０】
本発明の第２の態様によると、オプトエレクトロニクスデバイスは、光電デバイスであり、活性領域が光の吸収によってキャリヤを生成する中心として機能するように構成されている量子ドットを含む。
【００１１】
量子ドットは、ナノワイヤコア、中間シェル層、シェル層のうちの少なくとも１つに埋め込まれるかもしれない。また、量子ドットの複数の同心円層が可能であり、オプションに、異なる層中で異なる大きさおよび異なる組成のうちの少なくとも１つを持つ。
【００１２】
前記窒化物ベースＩＩＩ−Ｖ族半導体は、好ましくは、Ｇａ、Ｉｎ、ＡｌおよびＢのうちの少なくとも１つを含む。ナノワイヤコア、量子ドット、シェル層、および中間シェル層は、より好ましくは、ＡｌxＩｎzＧａ1-x-zＮ、ＡｌxＧａ1-xＮ、ＩｎxＧａ1-xＮまたはＧａＮのいずれかまたはそれらの組合せによって作られる。非窒化物半導体物質は、好ましくは、ＩＩＩ−Ｖ、ＩＶまたはＩＩ−ＶＩ族半導体物質のいずれかまたはそれらの組合せを含む。
【００１３】
本発明により、高効率で１つまたはそれ以上の良く画定された波長の光を放出する発光ダイオードデバイスを提供することが可能である。例えば、異なる波長で、すなわち、異なる色でそれぞれ光を放出する量子ドットを含む同心円層を含む発光ダイオードデバイスを提供することができる。
【００１４】
本発明の更なる利点は、赤外から緑色の波長域で高効率に光を放出することができるＧａＮシステムの物質中に作られた発光ダイオードデバイスを提供することを可能にすることである。
【００１５】
また、本発明は、狭い特別な分布を有する光を生成する発光ダイオードデバイスを提供することができる。このデバイスは、放出光の鋭い波長ピークを必要とするレーザ利用および他の応用に使用することができる。
【００１６】
また、本発明の第２の態様により、１つまたはそれ以上の良く画定された波長で高能率に光を吸収するフォトダイオードと光検知器を提供することができる。
【００１７】
本発明の実施例は、特許請求の範囲の従属項で画定される。本発明の他の目的、利点および新しい特徴は、添付図面と特許請求の範囲と関連する以下の発明の詳細な説明から明らかになるだろう。
【００１８】
本発明の好適な実施例は、以下に、添付の図面を参照して説明される。
【図面の簡単な説明】
【００１９】
【図１】本発明の量子ドットを含むオプトエレクトロニクス半導体デバイスの概略的な横断面図である。
【図２】ナノワイヤコアの周囲表面に配置された量子ドットを概略的に示す図である。
【図３】本発明の中間シェル層に埋め込まれた量子ドットを概略的に示す図である。。
【図４】複数の同心円層の量子ドットを含むナノワイヤの一部を示す横断面図である。
【図５】ナノワイヤコアに埋め込まれた量子ドットを含むナノワイヤの一部の概略的な横断面図である。
【図６ａ】、
【図６ｂ】活性領域で生成された光を吸収して、再放出するように構成された量子ドットを含む本発明の実施例を概略的に示す図である。
【発明を実施するための形態】
【００２０】
ナノワイヤは、通常は、直径がナノメートルの寸法であるナノ構造として解釈される。用語として、ナノワイヤは、横方向の大きさがナノスケールであるが縦方向の大きさは自由であることを意味する。また、そのようなナノ構造は、一般的に、ナノホイスカ、一次元ナノエレメント、ナノロッドなどと呼ばれる。これらの用語は細長い形状を意味するが、ナノワイヤは、ピラミッド形あるいはずんぐりした形状であるかもしれない、そして、ナノワイヤは、様々な断面形状を持つかもしれないので、直径は、本明細書では、有効直径を指すものとする。一般に、ナノワイヤは、少なくとも２つの寸法を持ち、それぞれが３００ｎｍ未満であると考えられているが、ナノワイヤは、最大約１μｍの直径または幅を持ち得る。ナノワイヤの一次元の性質は、独特の物理的、光学的、および、電子的性質を提供する。これらの特性は、例えば、量子力学的効果を利用するデバイスを形成するために、または、大きい格子不整合により通常は結合することができない組成的に異なる物質のヘテロ構造を形成するために、使用することができる。１つの例は、格子適合の制約を低減する、例えば、Ｓｉ基板上にＩＩＩ−Ｖ族半導体ナノワイヤの成長を可能する、半導体物質の統合である。
【００２１】
また、ナノワイヤは、更なるエピタキシシャル成長のためのテンプレートとして、均一な大きさと一様な分布の量子ドットを作るのに必要である低欠陥密度を有する表面を提供する。
【００２２】
図１を参照すると、本発明のオプトエレクトロニクス半導体デバイスは、少なくとも１つの半導体ナノワイヤ２を含む。半導体ナノワイヤ２は、少なくとも１つのナノワイヤコア３と、ナノワイヤコア３の少なくとも一部の周囲に配置された少なくとも１つのシェル層４を含む。好ましくは、ナノワイヤ２は、基板１２から突き出る。ナノワイヤコア３とシェル層４は、作動中に活性領域７を提供するｐｎ接合またはｐｉｎ接合を形成する。すなわち、活性領域は、キャリヤを生成するまたはキャリヤーを再結合するために、ｐｎまたはｐｉｎ接合のｐとｎ領域の間の空乏領域を少なくとも部分的に形成する。量子ドット１０は、キャリヤを再結合する中心として機能するように、活性領域７に対応するナノワイヤの領域に少なくとも配置される。量子ドット１０とシェル層４の更なる生成のためのテンプレートとしてナノワイヤコア３を使用することによって、均一な大きさと均一な分布の量子ドットを得ることができる。
【００２３】
基本的に、オプトエレクトロニクス半導体デバイスは、光を生成するまたは光を吸収するために使用することができる。前者の場合、オプトエレクトロニクス半導体デバイスは、発光ダイオードであり、活性領域７中の量子ドット１０は、作動時にキャリヤを再結合する中心として機能する。後者の場合、オプトエレクトロニクス半導体デバイスは、フォトダイオード、光検知器または太陽電池などの光電デバイスであり、活性領域７中の量子ドット１０は、作動時にキャリヤを生成する中心として機能する。以下では、オプトエレクトロニクス半導体デバイスは、ほとんど発光ダイオードデバイスの用語で説明される。発光ダイオードと光電デバイスの目的は異なるが、異なる実施例の目的は、光電デバイスにも良く適用されることを当業者は理解することができる。しかしながら、異なる目的により、実施例はそれに適合されなければならないかもしれない。
【００２４】
本発明の１つの実施例は、基板１２から突き出ているナノワイヤ２を含むナノ構造の発光ダイオードデバイスである。ナノワイヤ２は、ナノワイヤコア３の周囲に配置されるシェル層４を含み、光を生成するために、シェル層４とナノワイヤコア３との界面に活性領域７の形成に貢献する半径方向のｐｎ結合を形成する。好ましくは、ナノワイヤ２は、窒化物ベースのＩＩＩ−Ｖ族半導体物質で作られているが、ナノワイヤ２は、非窒化物物質で作ることもできる。活性領域７は、再結合の中心として機能するように構成された量子ドット１０を含む。好ましくは、量子ドットは、均一に分布しており、均一な大きさを有する。１つの実施例では、ナノワイヤコア３は、ｎ型ドープされた窒化物ベースのＩＩＩ−Ｖ族半導体であり、シェル層４は、ｐ型ドープされた窒化物ベースのＩＩＩ−Ｖ族半導体である。
【００２５】
図２は、半導体基板１２から突き出るＩＩＩ−Ｎ族半導体物質のナノワイヤ２を含むナノ構造の発光ダイオードデバイスの１つの実施例を概略的に示す。ナノワイヤ２は、光を生成するために作動中に活性領域７を提供するｐｎ接合を形成するシェル層４中に取り囲まれたナノワイヤコア３を含む。量子ドット１０は、エピタキシャル接続でナノワイヤコア３の周囲表面にあり、シェル層４に埋め込まれている。これによりナノワイヤ設計は、量子ドットを１０が活性領域７中の再結合の中心として機能するように構成されている。これにより、生成した光の波長は、本質的に量子ドット１０の大きさと空間分布で制御される。好ましくは、量子ドット１０は、ナノ構造の発光ダイオードデバイスから放出される生成した光の予め決められた波長を与えるように、均一の大きさで均一に分布されている。周囲表面は、量子ドットの成長に適切なファセットおよび/またはエッジを含むかもしれない。
【００２６】
図３は、ナノワイヤコア３とシェル層４を有するナノワイヤ２を含むナノ構造の発光ダイオードデバイスの別の実施例を示す。量子ドット１０は、ナノワイヤコア３とシェル層４の間で取り囲まれている中間シェル層５に埋め込まれている。作動中に、活性領域７（拡大図でのみ示される）は、量子ドット１０の上方に延びるように構成されている。一例として、ナノ構造の発光ダイオードデバイスは、ｎ−ＧａＮナノワイヤコア３、埋め込まれたＩｎＧａＮのＳＫドットを有するＩｎxＧａ1-xＮの中間シェル層５、およびｐ−ＧａＮのシェル層４を含むかもしれない。好ましくは、ＳＫドットは、ある波長間隔以内かまたはある決められた波長で光を放出するために、均一に分布された均一の大きさであり、または予め決められた大きさの分布を有する。
【００２７】
以上説明したように、ナノワイヤは、低欠陥密度の表面、原則として欠陥フリーの表面を提供し、その表面は、更なるエピタキシャル成長のためのテンプレートとして機能することができる。従って、本発明の量子ドット１０の空間分布と大きさは、好ましくは、ナノワイヤ２の周囲表面で均一である。このことは、全体の表面にわたって等しい成長条件を提供することによって達成される。しかしながら、成長条件は、ナノワイヤに沿っておよびナノワイヤ２の周りに他の予め決められた分布を実現するように変更されるかもしれない。また、周囲表面は、ナノワイヤ物質の結晶構造によって画定されるファセットと平らなサブ表面とエッジを含むかもしれない。量子ドットは、これらのファセットまたはエッジ上に選択的に成長され得る。
【００２８】
図４を参照すると、本発明のナノ構造の発光ダイオードデバイスの１つの実施例では、量子ドット１０は、半径方向分布を有する。量子ドット１０は、複数の同心円層中に、例えば、ナノワイヤコア３の周囲の中間シェル層５中に配置される。そのような同心円層は、交互に行う成長プロセスによって実現することができる。量子ドットの成長のために第１の周囲表面を提供する工程と、第１の周囲表面上に量子ドットを成長させる工程と、量子ドット１０を取り囲んでいる第１の半導体層を成長させる工程であって、第１の半導体層が量子ドットの成長のために第２の周囲表面を提供する工程と、第２の周囲表面に量子ドットを成長させる工程と、量子ドット１０を取り囲む第２の半導体層を成長させる工程と、第２の半導体層を取り囲むシェル層４を成長させる工程を有する。第１と第２の半導体層は、中間シェル層５とおよび明確な数の半導体層を作り上げる。すなわち、同心円層の量子ドット１０の数は２つの層に制限されない。代替の成長プロセスは、予め決められた数、例えば、３、４、５などの同心円層を得るために繰り返すことができる。発光ダイオードデバイスの活性領域は、複数の同心円層または１つまたはそれ以上の同心円層を含むすべての量子ドットに広がっているかもしれない。したがって、異なる波長、すなわち異なる色でそれぞれが光を放出する量子ドットを含む同心円層を含む発光ダイオードデバイスを提供することができる。
【００２９】
本発明の別の実施例では、ナノ構造の発光ダイオードデバイスは、光を生成させるために活性領域７を形成するように構成されたｐｎ接合を形成するシェル層４によって取り囲まれたナノワイヤコア３を含む。複数の同心円層の量子ドット１０は、発光ダイオードが活性化されると、活性領域７に含まれるようにナノワイヤコア３に隣接してシェル層４に埋め込まれている。
【００３０】
図５は、光を生成させるために活性領域７を形成するように構成されたｐｎ接合を形成するシェル層４によって取り囲まれたナノワイヤコア３を含む本発明のナノ構造の発光ダイオードデバイスの１つの実施例を概略的に示す。量子ドット１０は、発光ダイオードが活性化されると、活性領域７に含まれるようにシェル層４に隣接してナノワイヤコア３に埋め込まれている。
【００３１】
上記に説明された実施例は、ナノワイヤコア３、中間シェル層５またはシェル層４部分に埋め込まれた量子ドットを示すが、量子ドット１０は、単一デバイス中に２個以上で配置することができることが理解される。図６を参照すると、一例として、本発明の実施例は、ナノワイヤコア３の周囲表面で成長し、中間シェル層５に埋め込まれた第１の同心円層の量子ドット１０を含む。第２の同心円層の量子ドット１０は、中間シェル層５の周囲表面で成長し、シェル層４に埋め込まれている。
【００３２】
本発明のナノ構造の発光ダイオードデバイスの量子ドット１０の大きさは、１個の同心円層の量子ドットから別の同心円層の量子ドットまで変更することができる。このことは、例えば、複数のよく画定している波長、例えば、白色光の出力のためにＲＧＢ、または、ある波長間隔内で光の放出を得るために使用することができる。さらに、異なる同心円層の量子ドット１０の大きさは、例えば、ナノ構造の発光ダイオードの放出光の波長を調整するために異なっている場合がある。
【００３３】
本発明の１つの実施例では、ナノ構造の発光ダイオードデバイスは、基板１２から突き出るナノワイヤ２を含む。本発明によると、シェル層４は、光を生成するためにシェル層４とナノワイヤコア３との界面で活性領域７の生成に貢献できる半径方向のｐｎ接合を形成してナノワイヤコア３の周りに配置される。
【００３４】
活性領域７は、キャリヤを再結合する中心またはキャリヤを生成する中心と量子井戸を形成する１つまたはそれ以上の同心円層として機能するように構成された１つまたはそれ以上の同心円層の量子ドット１０を含む。好ましくは、量子ドットの同心円層と量子井戸を形成する同心円層は、互いに互換性を持って積層される。活性領域７のそのような構成は、青色光を生成するなどのためにある波長域でに効率的に光の放出を提供するかもしれない。
【００３５】
本発明のナノ構造の発光ダイオードデバイスは、通常は、デバイスから役に立つ光の放出を供給するために基板から突き出るナノワイヤ２のアレイを含む。
【００３６】
基板は、ナノワイヤに隣接するバッファ層を含むかもしれない。バッファ層は、例えば、ナノワイヤの成長のためにテンプレートとして機能するかもしれないし、ナノワイヤを接点に電気的に接続するために使用することができる。
【００３７】
ナノワイヤの小さい足跡が三次元のすべてに最適ま結晶径までゆるめることによって結晶の相違を収める能力をナノワイヤに与えることが示された。米国特許第７，３３５，９０８号は、ナノワイヤの軸方向で大きな格子不整合の配列を成長させるのにナノワイヤを使用する機会を開示する。また、例えば、ＧａＮナノワイヤの欠陥密度は、ＧａＮが成長したＧａＮバルク物質の欠陥密度よりはるかに小さいように思えることが注目される。特に、選択的に成長したＧａＮナノワイヤは、実際には貫通転位（threading dislocation）または積層欠陥のしるしのない結晶構造を形成する。貫通転位は、本発明のナノ構造の発光ダイオードデバイスのナノワイヤ２の中に起こるかもしれないが、貫通転位密度は、好ましくは、ナノワイヤ２の３％未満または貫通転位を含む基板１２のナノワイヤ２の全数の５％未満である。これに対して、Ａｌ2Ｏ3、ＳｉまたはＳｉＣの基板から成長したＧａＮバルク層は、一般的に、相対的に、例えば、１０7〜１０11ｃｍ-2の貫通転位密度を有する非常に高い欠陥レベルを示す。この意味で、本発明の窒化物ベースのＩＩＩ−Ｖ族半導体ナノ構造は、一般的なバルクの窒化物ベースの基板より連続的な結晶成長のための基本的に良いテンプレート/基板となると考えることができる。ＳＫドット成長のためのテンプレートとしてＩＩＩ族−Ｎナノワイヤを使用することによって、欠陥と表面粗さ分布による局所的な成長条件に対する主な原因を排除することができる。このことは、大きさ、歪み、組成の分布な対する改善されたドットの均一性を可能にし、さらに均一なドットを保持しながら成長条件の変動によりドットの大きさをよりよく変更することを可能にする。
【００３８】
例えば、カラムＶエレメントの位置にＮを組み込んだＩＩＩ−Ｖ族システムのＡｌxＩｎzＧａ1-x-zＮは、理論的に、ＳＫドットの応用に対する優れた候補のものである。かなりの格子不整合を含む歪みは、バンドギャップエネルギーが０.８ｅＶ（ＩｎＮ）から６ｅＶ（ＡｌＮ）まで変動するが、ＩｎＮとＡｌＮの先端の間で１２％と１４％と同じくらい高くなり得る、このことは、慣用の平面技術により設計され製造されたＡｌxＩｎzＧａ1-x-zＮを利用するように挑戦させる。しかしながら、本発明の１つの実施例のオプトエレクトロニクス半導体デバイスは、ＧａＮで作られたナノワイヤコア３とＡｌＧａＮで作られたシェル層４を含む。ＧａＮで作られた量子ドット１０は、ナノワイヤコア３に隣接するシェル層に埋め込まれている。Ａｌを組み込むＳＫドットは、ＧａＮ（３.３ｅＶ）の基本的なバンドギャップを超える紫外線の応用に対して関心があるが、また、高いバンドギャップ応用に使用することができる。そのような応用の１つの例が紫外光を使用する水の浄化である。
【００３９】
ＧａＮシステムの慣用の平面技術を使用して赤外線から緑色の波長域に発光ダイオードを作ることは難しく、これらは、青い色の発光型発光ダイオードよりはるかに低い効率を与える。この理由は、以下の通りである。すなわち、ａ）赤と緑の波長域におけるＩｎＧａＮ物質の混和ギャップは、ＩｎxＧａ1-xＮが約０.４＜ｘ＜約０.８であるので、理論的に期待される安定な物質でない、ｂ）発光ダイオード構造の平面層の高い固有の欠陥密度は、青色発光ダイオードで使用される低いＩｎ含有量のＩｎＧａＮより高いＩｎ含有量のＩｎＧａＮに対してかなり高いので光を再結合する効率を低減する。本発明により、改良された光放出で赤外から緑色の波長域に光放出を提供するＩｎxＧａ1-xＮ量子ドット１０を含むナノ構造の発光ダイオードデバイスを提供することが可能である。一例として、このようなオプトエレクトロニクス半導体デバイスにより生成された光は、５００ｎｍと１５００ｎｍの間の波長を持つように構成されている。一例として、そのようなナノ構造の発光ダイオードデバイスは、ＧａＮで作られたナノワイヤコアと、ＧａＮ中に埋め込まれたＩｎＧａＮドットを含む。
【００４０】
本発明のナノ構造の発光ダイオードデバイスは、好ましくは、Ｇａ，Ｉｎ，ＡｌまたはＢのいずれかまたはその組み合わせを含む窒化物ベースの窒化物ベースのＩＩＩ−Ｖ族半導体を含む。より好ましくは、ナノワイヤコア３、量子ドット１０、シェル層４と中間シェル層５は、好ましくは、ＡｌＩｎＧａＮ、ＡｌＧａＮ、ＩｎＧａＮ、ＩｎＮ、ＡｌＮまたはＧａＮのいずれかまたはそれらの組合せを含む。
【００４１】
本発明の実施例では、ナノ構造の発光ダイオードデバイスは、埋め込まれたＧａＮのＳＫドット１０とＡｌＧａＮのシェル層４とを含むＡｌＧａＮの中間シェル層５で取り囲こまれたｎ−ＡｌＧａＮナノワイヤコア３を含む。この実施例は、紫外から青色光を放出する発光ダイオードに対して適切である。
【００４２】
本発明の１つの実施例では、ナノ構造の発光ダイオードデバイスは、埋め込まれたＩｎyＧａ1-yＮのＳＫドット１０とｐ−ＧａＮのシェル層４を含むＩｎxＧａ1-xＮの中間シェル層５で取り囲まれたｎ−ＡｌＧａＮナノワイヤコア３を含む。例えばＳｉＮで作られた誘電体層は、成長マスクとして使用することができる。
【００４３】
図６ａ−ｂを参照すると、本発明の実施例の発光ダイオードデバイスは、ＧａＮシステムの物質を使用し、活性領域７から青色光を放出するように構成されている。活性領域７は、量子ドットが無いかもしれない。この実施例の発光ダイオードデバイスは、さらに、好ましくは均一に分布され均一な大きさのＳＫドット１０を含む吸収層１４を含む。ＳＫドットは、量子ドットの量子井戸エネルギーによって画定された色の光を吸収して再び放出するように構成されている。先行技術では、けい光体は、この吸収を達成するために使用される。吸収層１４は、図６ａと図６ｂに示すように、本発明のナノワイヤベースの発光ダイオードまたは平面技術を使用することで作られた発光ダイオード中に提供することができる。オプションに量子ドット１０の複数の吸収層１４は、活性領域７に接続して配置されるかもしれない。このことは、吸収層１４から放出される光のある色の分布を得るために、異なる組成、および／または、大きさを持つ量子ドット１０の使用を可能する。効率的な吸収を達成するために、ドットを含む吸収層１４は、励起光よりも低いバンドギャップを持つべきであり、吸収効率を増加するために、光が２回通過するように反射鏡と発光ダイオードの活性領域７との間にそれを配置する利点があるかもしれない。
【００４４】
本発明はオプトエレクトロニクス半導体デバイスに対して説明されているが、１つの電子トランジスタとメモリセルによって例示される本発明の狭いサイズの分布を有する量子ドットを使用することからの利益を有する電子装置があることを理解すべきである。
【００４５】
本発明のオプトエレクトロニクス半導体デバイスの１つの実施例は、レーザダイオードであり、狭い波長ピークは望まれる。ナノワイヤ技術は、制御された組成と歪みを持つ均一な大きさと分布を提供することを可能にする。したがって、放出光は、慣用技術で可能であるよりも高能率で、狭い波長間隔以内で、異なる波長に仕立てることができる。
【００４６】
本発明の実施例は、主に、窒化物ベースの半導体で作られた構造であるとして説明されるが、本発明は、窒化物ベースの半導体に限定されない。本発明の量子ドットを含むオプトエレクトロニクス半導体デバイスは、ＩＩＩ−Ｖ、ＩＶまたはＩＩ−ＶI族半導体物質のいずれかまたはそれらの組合せを含む非窒化物半導体物質である。
【００４７】
化学式に関する一般的な用語体系によると、元素Ａと元素Ｂから成る化合物は、一般的にＡＢで示され、ＡxＢ1-xとして解釈されるべきである。化合物は、純粋なＡ（ｘ＝１）または純粋なＢ（ｘ＝０）またはその間のいかなる組合せであってもよい。
【００４８】
本発明は、現在最も実用的で好ましい実施例と考えられているものに対して説明されたが、本発明は、開示された実施例に制限されるべきものではなく、これに反して、付属の特許請求の範囲内の変形と等価な構成物を含むことを意図することが理解される。
【図１】
0005838090.tif 000002
【図２】
0005838090.tif 000003
【図３】
0005838090.tif 000004
【図４】
0005838090.tif 000005
【図５】
0005838090.tif 000006
【図６ａ】
0005838090.tif 000007
【図６ｂ】
0005838090.tif 000008